(57)【要約】【課題】  増感効率が高く、屈曲性に優れ、そして環境上問題の無い放射線増感スクリーンおよび放射線画像形成方法を提供する。【解決手段】  放射線増感作用を持つ層を有する放射線増感スクリーンにおいて、該放射線増感作用層が、放射線を吸収して二次電子、二次Ｘ線、もしくは二次γ線またはそれらの組合せを放出するが、紫外または可視光領域の発光を示さない放射線増感粒子であって、金、タングステン、タンタル、バリウム、スズ、銀、モリブデン、ニオブ、ジルコニウム、亜鉛、銅、ニッケル、コバルト、鉄、クロム、バナジウムおよびチタンの金属単体並びにそれらの金属の化合物などの粒子と、該放射線増感粒子を分散状態で結合する結合剤とからなる放射線増感スクリーン。【選択図】  なし 【特許請求の範囲】
【請求項１】
少なくとも一層の放射線増感作用を持つ層を有する放射線増感スクリーンにおいて、該放射線増感作用層が、放射線を吸収して二次電子、二次Ｘ線、もしくは二次γ線またはそれらの組合せを放出するが、紫外または可視光領域の発光を示さない放射線増感粒子であって、金、タングステン、タンタル、バリウム、スズ、銀、モリブデン、ニオブ、ジルコニウム、亜鉛、銅、ニッケル、コバルト、鉄、クロム、バナジウムおよびチタンの金属単体並びにそれらの金属の化合物からなる群より選ばれる少なくとも一種からなる粒子と、該放射線増感粒子を分散状態で結合する結合剤とからなることを特徴とする放射線増感スクリーン。
【請求項２】
放射線増感粒子が上記金属化合物を含み、該粒子中の金属成分の量が５０質量％である請求項１に記載の放射線増感スクリーン。
【請求項３】
放射線増感作用層における放射線増感粒子の空間充填率が４０容量％以上である請求項１または２に記載の放射線増感スクリーン。
【請求項４】
放射線増感粒子が、タングステンの単体、化合物またはそれらの混合物からなる請求項１乃至３のいずれかの項に記載の放射線増感スクリーン。
【請求項５】
結合剤が有機高分子物質からなり、そして放射線増感粒子と該結合剤との比（前者：後者）が、質量比で１０：１乃至１００：１の範囲にある請求項１乃至４のいずれかの項に記載の放射線増感スクリーン。
【請求項６】
放射線増感粒子の粒子径が、０．３μｍ以上で２０μｍ以下である請求項１乃至５のいずれかの項に記載の放射線増感スクリーン。
【請求項７】
放射線増感作用層の層厚が５乃至１０００μｍの範囲にある請求項１乃至６のいずれかの項に記載の放射線増感スクリーン。
【請求項８】
高エネルギー放射線用増感スクリーンである請求項１乃至７のいずれかの項に記載の放射線増感スクリーン。
【請求項９】
請求項１乃至８のいずれかの項に記載の放射線増感スクリーンと放射線写真フィルムとを積層した積層体とし、該積層体に、被検体を透過した、被検体によって回折又は散乱された、あるいは被検体から放射された放射線を照射して、スクリーンの放射線増感作用層から放出された二次電子で該フィルムを感光させ、そしてフィルム上に該放射線の空間エネルギー分布に対応した画像を形成することからなる放射線画像形成方法。
【請求項１０】
請求項１乃至８のいずれかの項に記載の放射線増感スクリーンを内蔵する放射線撮影用カセッテ。
【発明の詳細な説明】
【技術分野】
【０００１】
本発明は、放射線写真画像の撮影に際して用いられる放射線増感スクリーン、それを用いた放射線画像形成方法および放射線撮影用カセッテに関するものである。
【背景技術】
【０００２】
従来より、医療診断のための医療用放射線撮影や物質の非破壊検査のための工業用放射線検査では、放射線写真フィルムと放射線増感スクリーン（放射線増感紙ともいう）とを組み合わせて用いる放射線画像形成方法（放射線写真法）が採用されている。この方法は、放射線写真フィルムの片面もしくは両面に放射線増感スクリーンを配置して、被検体を透過したあるいは被検体から発せられたＸ線、γ線、電子線などの放射線に露光することにより画像を形成するものである。
【０００３】
工業用放射線検査では一般に、Ｘ線、γ線等の高エネルギーの放射線を対象物（被検体）に照射し、対象物を透過した放射線の空間エネルギー分布に対応した画像を工業用放射線フィルム上に可視化することにより、対象物内部の構造を把握したり、あるいは対象物の欠陥を検出することが行われている。通常、対象物の厚みが厚いこの放射線撮影には、放射線の照射時間を短縮し、また照射線量を低減するために、できるだけ増感効率の高い放射線増感スクリーンが使用される。
【０００４】
また、工業用放射線フィルム上に得られる放射線の透過画像がボケないようにするために、対象物とフィルムとの間隔を小さくするような撮影方法があり、この場合には、フィルムを対象物の外面に沿って配置することが一般的である。よって、放射線増感スクリーンも屈曲可能なものであることが要求され、フィルムとスクリーンを収納する遮光性のカセッテも、プラスチック製、ゴム製あるいは黒紙製など屈曲可能なカセッテを使用することが多い。
【０００５】
このような工業用放射線検査では、支持体上に鉛箔等の金属箔が設けられてなる放射線増感スクリーンが使用される場合が多い（非特許文献１）。鉛箔等の金属箔は、高エネルギー線に対して増感率が高く、画質の劣化が小さく、そして比較的柔軟である。特に鉛箔は、増感率が際立って高く、屈曲性があり、その上比較的安価である。
【０００６】
しかしながら、金属鉛は環境汚染の原因となる可能性があり、その廃棄には特別な配慮を要し、また国によってはその使用を制限する動きがある。さらに、鉛箔を有する増感スクリーンは、屈曲性はあるものの、繰り返し使用しているうちに塑性変形を起こしがちである。
【０００７】
非特許文献２には、工業用放射線検査に用いられる放射線増感スクリーンが記載され、その材料としては鉛箔の他に、銅、金、タンタル、および酸化鉛が記載されている。
【０００８】
【非特許文献１】日本非破壊検査協会著、「非破壊検査便覧［新版］」、日刊工業新聞社、１９７８年、ｐ．２７５−２７６
【非特許文献２】ＡＳＴＭ ＳＴＡＮＤＡＲＤＳ ＳＥＣＴＩＯＮ３ Ｅ９４
【発明の開示】
【発明が解決しようとする課題】
【０００９】
従って、本発明は、増感効率が高く、屈曲性に優れ、そして環境上の問題が生じることのない放射線増感スクリーンを提供することにある。
【００１０】
また、本発明は、高感度であって、高画質の画像を与え、そして環境上の問題が生じることのない放射線画像形成方法を提供することにもある。
【００１１】
さらに、本発明は、高感度であって、高画質の画像を与え、そして環境上の問題が生じることのない放射線撮影用カセッテを提供することにもある。
【課題を解決するための手段】
【００１２】
本発明者は、タングステンなど増感効率の良好な金属及び／又は金属化合物を微粒子状にして結合剤中に分散させて、放射線増感作用層を形成することにより、工業用放射線検査などの高エネルギー放射線に適した放射線増感スクリーンが得られることを見い出し、本発明に到達したものである。
【００１３】
従って、本発明は、少なくとも一層の放射線増感作用を持つ層を有する放射線増感スクリーンにおいて、該放射線増感作用層が、放射線を吸収して二次電子、二次Ｘ線、もしくは二次γ線またはそれらの組合せを放出するが、紫外または可視光領域の発光を示さない放射線増感粒子であって、金、タングステン、タンタル、バリウム、スズ、銀、モリブデン、ニオブ、ジルコニウム、亜鉛、銅、ニッケル、コバルト、鉄、クロム、バナジウムおよびチタンの金属単体並びにそれらの金属の化合物からなる群より選ばれる少なくとも一種からなる粒子と、該放射線増感粒子を分散状態で結合する結合剤とからなることを特徴とする放射線増感スクリーンにある。
【００１４】
また、本発明は、上記の放射線増感スクリーンを放射線写真フィルムと接触させた状態で、該スクリーンに被検体を透過した、被検体によって回折又は散乱された、あるいは被検体から放射された放射線を照射して、スクリーンの放射線増感作用層から放出された二次電子で該フィルムを感光させ、そしてフィルム上に該放射線の空間エネルギー分布に対応した画像を形成することからなる放射線画像形成方法にもある。
【００１５】
さらに、本発明は、上記の放射線増感スクリーンを内蔵する放射線撮影用カセッテにもある。
【発明の効果】
【００１６】
これまで、放射線に対して高い増感効率を有していても薄膜化が難しかったり、コスト高であった金属または金属化合物を、微粒子として使用することによって、増感効率が高くかつ屈曲性に優れた放射線増感スクリーンを、比較的低コストで製造することができる。また、本発明の増感スクリーンは、従来の鉛箔スクリーンのような環境汚染問題が生じることもない。よって、本発明の放射線増感スクリーン並びにそれを用いた放射線画像形成方法および放射線撮影用カセッテは、工業用放射線検査など高エネルギー放射線を利用する放射線撮影に有利に使用することができる。
【発明を実施するための最良の形態】
【００１７】
本発明の放射線増感スクリーンの好ましい態様は、以下の通りである。
（１）放射線増感粒子が前記金属を５０質量％以上含む。
（２）放射線増感作用層における放射線増感粒子の空間充填率が４０容量％以上である。
（３）放射線増感粒子が、タングステンの単体、化合物またはそれらの混合物からなる。
（４）結合剤が有機高分子物質からなり、そして放射線増感粒子と該結合剤との比（前者：後者）が、質量比で１０：１乃至１００：１の範囲にある。
（５）放射線増感粒子の粒子径が、０．３μｍ以上で、２０μｍ以下である。
（６）放射線増感作用層の層厚が５乃至１０００μｍの範囲にある。
（７）高エネルギー放射線用の増感スクリーンである。
【００１８】
以下に、本発明の放射線増感スクリーンについて、図面を参照しながら詳細に述べる。
【００１９】
図１は、本発明の放射線増感スクリーンの代表的な構成の例を概略的に示す断面図である。放射線増感スクリーン１０は、支持体１１と、放射線増感作用層１２とから構成される。放射線増感作用層１２は、放射線に対して増感作用を有する粒子（すなわち、放射線増感粒子）と、これら粒子を分散状態で含有支持する結合剤とからなる。
【００２０】
本発明において、放射線増感粒子は、放射線を吸収して二次電子を放出しうる粒子であり、金、タングステン、タンタル、バリウム、スズ、銀、モリブデン、ニオブ、ジルコニウム、亜鉛、銅、ニッケル、コバルト、鉄、クロム、バナジウムおよびチタンからなる群より選ばれる少なくとも一種の金属の単体、これら金属の化合物、またはそれらの混合物からなる。金属化合物としては、酸化物（酸化タングステン（ＷＯ3、ＷＯ4）、酸化モリブデン（ＭｏＯ2））およびタングステンカーバイド（ＷＣ）を挙げることができる。金属化合物、または金属単体と金属化合物の混合物は、金属を５０質量％以上含むことが望ましい。
【００２１】
二次電子放出の点からは、原子番号が大きい金属が好ましい。特に好ましい金属はタングステンである。すなわち、放射線増感粒子は、タングステンの単体、化合物（ＷＯ4等）またはそれらの混合物であることが特に好ましい。タングステンは、従来より金属薄膜にするのが難しく、またそれにはコストが高くつくが、本発明では粉体として用いるので比較的安価に製造することができる。
【００２２】
放射線増感粒子の粒子径は、一般には０．３μｍ以上で、２０μｍ以下である。粒子径が２０μｍを越えると、放射線画像上に細かな濃度ムラが生じて鮮鋭度が低下しがちである。
【００２３】
結合剤は、屈曲性の点から有機高分子物質であることが好ましく、その例としてはニトロセルロース、エチルセルロース、酢酸セルロース、ポリビニルブチラール、線状ポリエステル、ポリ酢酸ビニル、塩化ビニリデン・塩化ビニルコポリマー、塩化ビニル・酢酸ビニルコポリマー、ポリアルキル（メタ）アクリレート、ポリカーボネート、ポリウレタン、セルロースアセテートブチレート、ポリビニルアルコール、熱可塑性エラストマーなどのような合成高分子物質；およびゼラチン等の蛋白質、デキストラン等のポリサッカライド、またはアラビアゴムのような天然高分子物質を挙げることができる。なお、これらの結合剤は架橋剤によって架橋されたものであってもよい。
【００２４】
放射線増感作用層１２における放射線増感粒子の空間充填率は、一般には４０容量％以上であり、好ましくは６０容量％以上である。また、放射線増感粒子と結合剤との質量比（前者：後者）は、一般には１０：１乃至１００：１の範囲にある。結合剤の量がこれより少な過ぎると増感粒子を支持できず、一方これより多過ぎると増感粒子の充填率が下がって鮮鋭度を低下させたり、増感粒子から放出される二次電子を減衰させて増感率の低下を引き起こす。
【００２５】
放射線増感作用層１２の層厚は、使用する放射線の透過力などにもよるが、一般には、放射線入射側に配置される増感スクリーンについては５乃至１０００μｍの範囲にあり、放射線フィルムを介してその反対側に配置される増感スクリーンについては５乃至３０００μｍの範囲にある。工業用では通常、放射線入射側とはとは逆の側の増感スクリーンの方が放射線増感作用層の層厚が厚くされる。増感作用層の層厚がこれより薄過ぎると増感効率が低くなり、一方これより厚過ぎると画質の劣化を引き起こしたり、あるいは放射線入射側に配置した場合には放射線を過度に遮蔽して増感効率の低下をもたらす。増感スクリーンの使用目的に応じて、上記の範囲内で層厚を適宜選択することができる。
【００２６】
本発明の放射線増感スクリーンは、放射線増感粒子と結合剤とからなる放射線増感作用層を有するので、従来の金属箔スクリーンに比べて柔軟性があり、放射線撮影の際に容易に被検体の外面に沿って曲げることができる。また、放射線写真フィルムとの密着性が良く、そしてスクリーン表面に傷が付きにくい。
【００２７】
なお、本発明の放射線増感スクリーンは、図１に示した構成に限定されるものではなく、後述するように、保護層など各種の補助層を設けることができる。
【００２８】
本発明の放射線増感スクリーンは、例えば以下のようにして製造することができる。
【００２９】
支持体は通常、柔軟な材料からなる厚みが５０μｍ乃至１ｍｍのシートあるいはフィルムである。支持体の材料としては、ポリエチレンテレフタレート、ポリカーボネート、ポリエチレンナフタレート、アクリル樹脂、塩化ビニル樹脂、ポリエチレン、ポリウレタン等の樹脂；バライタ紙、レジンコート紙、通常の紙、木板、鉄やアルミニウム等の金属及び合金を挙げることができる。支持体の放射線増感作用層側の表面には、下塗層、導電層などの補助機能層を設けてもよく、また支持体表面には多数の微小な凹凸を形成してもよい。
【００３０】
支持体上には、放射線増感粒子を含有する放射線増感作用層が設けられる。放射線増感作用層の形成は、まず前述した放射線増感粒子および結合剤を適当な有機溶剤に分散溶解して、塗布液を調製する。塗布液中の増感粒子と結合剤の比率は、一般に１０：１乃至１００：１（質量比）の範囲にあり、好ましくは１０：１乃至５０：１（質量比）の範囲にある。
【００３１】
有機溶剤の例としては、低級アルコール、塩素原子含有炭化水素、ケトン、エステル、エーテル、そして、それらの混合物を挙げることができる。
【００３２】
塗布液にはさらに、塗布液中における放射線増感粒子の分散性を向上させるための分散剤、形成後の放射線増感作用層中における結合剤と増感粒子との間の結合力を向上させるための可塑剤、増感作用層の変色を防止するための黄変防止剤、硬化剤、架橋剤など各種の添加剤が混合されていてもよい。
【００３３】
この塗布液を次に、支持体の表面に均一に塗布して塗膜を形成する。この塗膜を乾燥して、支持体上への放射線増感作用層の形成を完了する。塗布操作は、通常の塗布手段により行うことができる。増感作用層の層厚は、目的とする放射線増感スクリーンの特性、増感粒子の種類、結合剤と増感粒子との混合比などによっても異なるが、通常は５乃至１０００μｍの範囲にあり、好ましくは１０乃至５００μｍの範囲にある。
【００３４】
放射線増感作用層には更にカレンダー処理などの圧縮処理を施してもよく、これにより、増感作用層中の増感粒子の充填率をより一層高めることができる。
【００３５】
放射線増感作用層は、必ずしも一層である必要はなく、二層以上で構成されていてもよく、その場合には各層で増感粒子の種類や粒子径、結合剤と増感粒子との混合比を任意に変えることができる。また、必ずしも増感作用層を支持体上に直接形成する必要はなく、別に用意した基板（仮支持体）上に増感作用層を形成した後、増感作用層を基板から引き剥がし、支持体（または補助機能層）上に接着剤などを用いて接着してもよい。
【００３６】
放射線増感作用層の表面には、放射線増感スクリーンの搬送および取扱い上の便宜や特性変化の回避のために、保護層を設けることが好ましい。保護層は、外部から与えられる物理的衝撃や化学的影響から増感スクリーンを充分に保護することができるように、化学的に安定でかつ高い物理的強度を持つことが望ましい。
【００３７】
保護層としては、透明な有機高分子物質を適当な溶媒に溶解して調製した溶液を放射線増感作用層の上に塗布することで形成されたもの、あるいは有機高分子フィルムからなる保護層形成用シートを別に形成して増感作用層の表面に適当な接着剤を用いて設けたもの、あるいは無機化合物を蒸着などによって増感作用層上に成膜したものなどが用いられる。また、保護層中にはパーフルオロオレフィン樹脂粉末、シリコーン樹脂粉末等の滑り剤、およびポリイソシアネート等の架橋剤など各種の添加剤が分散含有されていてもよい。保護層の層厚は、一般に１乃至２０μｍの範囲にあり、好ましくは１乃至７μｍの範囲にある。
【００３８】
保護層の表面にはさらに、保護層の耐汚染性を高めるためにフッ素樹脂塗布層を設けてもよい。
【００３９】
上述のようにして本発明の放射線増感スクリーンが得られるが、本発明の増感スクリーンの構成は、公知の各種のバリエーションを含むものであってもよい。
【００４０】
次に、上記の放射線増感スクリーンを用いる本発明の放射線画像形成方法およびそれに用いられる放射線撮影用カセッテについて、図面を参照しながら説明する。
【００４１】
図２は、本発明の放射線撮影用カセッテの代表的な構成うちの平板型の例を概略的に示す断面図である。放射線撮影用カセッテ２１は、箱形の本体２１ａと蓋部２１ｂとから構成され、両者はその一部が接合されて蓋部２１ｂが開閉可能になっている。本体２１ａの底部および蓋部２１ｂの内側にはそれぞれ、放射線増感スクリーン２２、２３が固定されたり、またはこの位置に設置されるようにスクリーンがセットされる。放射線増感スクリーン２２、２３はそれぞれ、図１に示したような本発明に従う構成を有する。
【００４２】
放射線撮影用カセッテ２１の本体２１ａおよび蓋部２１ｂは、アルミニウムやベークライトなどの遮光性で放射線透過率が高い材料からなる。
【００４３】
図３は、本発明の放射線撮影用カセッテの代表的な構成のうちの遮光袋型の例を概略的に示す断面図である。ここで遮光袋２１ｃの内側には、放射線増感スクリーン２２、２３が図のように配置される。遮光袋２１ｃの開口辺部は通常、図３のように遮光性を高めるために折り返される。
【００４４】
放射線撮影に際しては、カセッテ２１、２１ｃに放射線写真フィルム２４を収納する。カセッテ２１、２１ｃ内では、図４に示すように、放射線写真フィルム２４の両面に放射線増感スクリーン２２、２３が接触した状態にある。
【００４５】
図５と図６は、本発明の放射線画像形成方法を利用する放射線撮影の例を概略的に示す上面図である。被検体（対象物）２６の外面に沿って、放射線写真フィルムが収納された放射線撮影用カセッテ２１を曲げて配置する。この状態で、放射線２５を被検体２６に照射する。放射線としてはＸ線、γ線等が用いられる。なお、被検体２６自体がα線、β線、電子線等の放射線を放射する場合には、放射線を照射する必要はない。
【００４６】
被検体２６を透過した放射線は、カセッテ２１内の放射線増感スクリーン２２に入射する。透過放射線の一部は増感スクリーン２２の放射線増感作用層に吸収され、増感作用層からは二次電子が放出されて、隣接する放射線写真フィルム２４を感光する。また、透過放射線の一部は、増感スクリーン２２とフィルム２４を透過してフィルム裏面側の増感スクリーン２３に達し、増感スクリーン２３の増感作用層に吸収され、増感作用層から二次電子が放出されて、この二次電子よってもフィルム２４が感光される。さらに、フィルム２４は放射線によっても直接感光される。これにより、フィルム２４上には、透過放射線の空間エネルギー分布に対応した画像が形成される。
【００４７】
なお、本発明の放射線撮影用カセッテは、これまでに示した態様に限定されるものではなく、例えば、放射線増感スクリーンと放射線写真フィルムとの接着性を高めるために、本体と増感スクリーンおよび蓋部と増感スクリーンの間に緩衝材を付設してもよい。あるいは、本体の底部にのみ増感スクリーンを内蔵してもよい。
【００４８】
また、本発明の放射線画像形成方法も、図５に示した態様に限定されるものではなく、本発明の放射線増感スクリーンを用いて、それを放射線写真フィルムに密着させた状態で放射線照射を行う限り、公知の各種の態様が可能であり、そしてそのような本発明の画像形成方法は各種の放射線撮影に利用することができる。
【実施例】
【００４９】
［実施例１］
タングステン単体微粒子（放射線増感粒子、粒子径：１．９〜７．５（平均：５．２）μｍ）を、塩化ビニル・酢酸ビニルコポリマー（結合剤）とともに酢酸エチルに加え、混合分散して塗布液（増感粒子／結合剤の質量比：５０／１）を調製した。この塗布液を、ポリエチレンテレフタレートシート（支持体、厚み：２５０μｍ）の表面に機械塗布し乾燥して、放射線増感作用層（層厚：３２μｍ）を形成した。このようにして、支持体および放射線増感作用層から構成された本発明の放射線増感スクリーンを製造した（図１参照）。
【００５０】
［実施例２〜１２］
実施例１において、放射線増感粒子の粒子径、増感粒子と結合剤の質量比および／または増感作用層の層厚をそれぞれ、表１に示すように変更したこと以外は実施例１と同様にして、本発明の各種の放射線増感スクリーンを製造した。
【００５１】
［比較例１、２］
実施例１において、放射線増感作用層の代わりに、鉛箔（厚み：表１に記載）を接着剤を用いて支持体上に設けたこと以外は実施例１と同様にして、従来の各種の放射線増感スクリーンを製造した。
【００５２】
表  １
─────────────────────────────────────
実施例      増感材料       増感粒子       増感粒子  充填率  増感作用層
の粒子径       ／結合剤            の層厚
(μｍ)        (質量比) (容量％)   (μｍ)
─────────────────────────────────────
実施例１     Ｗ微粒子   1.9〜7.5(平均5.2)   ５０/１   ６６       ３２
実施例２     Ｗ微粒子   1.9〜7.5(平均5.2)   ５０/１   ６６       ４８
実施例３     Ｗ微粒子   1.9〜7.5(平均5.2)   ５０/１   ６６       ６５
実施例４     Ｗ微粒子   1.9〜7.5(平均5.2)   ２０/１   ５５       ２４
実施例５     Ｗ微粒子   1.9〜7.5(平均5.2)   ２０/１   ５５       ４５
実施例６     Ｗ微粒子   1.9〜7.5(平均5.2)   ２０/１   ５５       ７２
実施例７     Ｗ微粒子   7.6〜12 (平均9.8)   ５０/１   ６４       ３３
実施例８     Ｗ微粒子   7.6〜12 (平均9.8)   ５０/１   ６４       ４５
実施例９     Ｗ微粒子   7.6〜12 (平均9.8)   ５０/１   ６４       ６６
実施例１０   Ｗ微粒子   1.7〜2.0(平均1.9)   ５０/１   ６６       ２８
実施例１１   Ｗ微粒子   1.7〜2.0(平均1.9)   ５０/１   ６６       ４５
実施例１２   Ｗ微粒子   1.7〜2.0(平均1.9)   ５０/１   ６６       ６２
─────────────────────────────────────
比較例１       鉛箔            −             −       −        ３０
比較例２       鉛箔            −             −       −      １００
─────────────────────────────────────
【００５３】
［放射線増感スクリーンの性能評価］
各実施例と比較例において得られた各放射線増感スクリーンとＸ線フィルムとを用いて、下記のようにして増感効率（フィルム濃度）の評価を行なった。また、放射線増感スクリーン自体について、その屈曲性（屈曲しても破壊しないか、否か）の評価も行った。
【００５４】
（１）増感効率（フィルム濃度）
放射線増感スクリーンを、工業用Ｘ線フィルム（ＩＸ１００、富士写真フィルム(株)製）と接触させた状態で、下記（Ａ）〜（Ｄ）の条件でそれぞれ放射線撮影を行った後、フィルムに標準現像処理を施してフィルム上に黒化像を得た。黒化像の黒化度を透過濃度として測定してフィルム濃度を求め、これにより増感効率を評価した。
【００５５】
（Ａ）：照射Ｘ線２００ｋｖ、鉄板５ｍｍフィルタ、
フィルムの放射線入射側に増感スクリーンを配置。
（Ｂ）：照射Ｘ線２００ｋｖ、鉄板５ｍｍフィルタ、
フィルムの放射線入射とは反対側に増感スクリーンを配置。
（Ｃ）：Ｃｏ（γ線）照射、鉄板１０ｍｍフィルタ、
フィルムの放射線入射側に増感スクリーンを配置。
（Ｄ）：Ｃｏ（γ線）照射、鉄板１０ｍｍフィルタ、
フィルムの放射線入射とは反対側に増感スクリーンを配置。
【００５６】
（２）屈曲性
放射線増感スクリーンを手で曲げる試みを行ない、容易に屈曲するか、あるいは屈曲が困難かを調べた。
【００５７】
得られた結果をまとめて表２に示す。参照として、増感スクリーンを使用しなかった場合（参照例）についても記載した。
【００５８】
表  ２
────────────────────────────────
実施例                     増感効率                   屈曲性
（Ａ）    （Ｂ）    （Ｃ）    （Ｄ）
────────────────────────────────
実施例１      ２．２    ２．０    ０．９    １．０     曲がる
実施例２      ２．２    ２．０    ０．９    １．１     曲がる
実施例３      ２．１    １．９    ０．９    １．１     曲がる
実施例４      ２．２    ２．０    ０．９    １．０     曲がる
実施例５      ２．２    １．９    ０．９    １．１     曲がる
実施例６      ２．１    ２．０    ０．９    １．２     曲がる
実施例７      ２．２    ２．０    ０．９    １．１     曲がる
実施例８      ２．２    ２．０    ０．９    １．１     曲がる
実施例９      ２．２    ２．０    ０．９    １．１     曲がる
実施例１０    ２．２    ２．０    ０．９    １．０     曲がる
実施例１１    ２．２    ２．０    ０．９    １．１     曲がる
実施例１２    ２．２    ２．０    ０．９    １．１     曲がる
────────────────────────────────
比較例１      ２．１    １．９    ０．９    １．１     曲がる
比較例２      １．８    １．９    ０．８    １．２     曲がる
参照例        １．２    １．２    ０．８    ０．８       −
────────────────────────────────
【００５９】
表２の結果から明らかなように、本発明の放射線増感スクリーン（実施例１〜１２）はいずれも、従来の鉛箔の放射線増感スクリーン（比較例１、２）と比較して、同等の高い増感効率（フィルム濃度）を示した。また、本発明の増感スクリーンはいずれも、充分な屈曲性を示した。
【００６０】
［実施例１３］
タングステン微粒子（放射線増感粒子、粒子径：１．９〜７．５（平均：５．２）μｍ）を、ポリエチレン（結合剤）とともに酢酸エチルに加え、混合分散して塗布液（増感粒子／結合剤の質量比：５／１）を調製した。この塗布液を、ポリエチレンテレフタレートシート（支持体、厚み：２５０μｍ）の表面に機械塗布し乾燥して、放射線増感作用層（層厚：１８０μｍ）を形成した。このようにして、支持体および放射線増感作用層から構成された本発明の放射線増感スクリーンを製造した（図１参照）。
【００６１】
この放射線増感スクリーンについて、前記と同様にして性能評価を行ったところ、上記と同様に高い増感効率および優れた屈曲性を示した。
【図面の簡単な説明】
【００６２】
【図１】本発明の放射線増感スクリーンの代表的な構成例を示す概略断面図である。
【図２】本発明の放射線撮影用カセッテの一構成例である平板型のカセッテを示す概略断面図である。
【図３】本発明の放射線撮影用カセッテの他の一構成例である遮光袋型のカセッテを示す概略断面図である。
【図４】本発明の放射線増感スクリーンと放射線写真フィルムの接触した状態を示す概略断面図である。
【図５】本発明の放射線画像形成方法を利用する放射線撮影の一例を示す概略上面図である。
【図６】本発明の放射線画像形成方法を利用する放射線撮影の他の例を示す概略上面図である。
【符号の説明】
【００６３】
１０、２２、２３  放射線増感スクリーン
１１  支持体
１２  放射線増感作用層
２１  放射線撮影用カセッテ（平板型）
２１ｃ  放射線撮影用カセッテ（遮光袋型）
２４  放射線写真フィルム
２５  放射線
２６  被検体
【図１】
2005351666.tif 000002
【図２】
2005351666.tif 000003
【図３】
2005351666.tif 000004
【図４】
2005351666.tif 000005
【図５】
2005351666.tif 000006
【図６】
2005351666.tif 000007